(57)【要約】【課題】  芳香族系ポリアミド系樹脂の樹脂組成物において、無電解めっき層の密着性とめっき層の平滑性とを向上させる無電解めっき層の形成方法を提供する。【解決手段】  芳香族系ポリアミド樹脂に充填材を混合した樹脂組成物を、金型温度１８０〜２４０℃にて射出成形して基体１を成形し、大気雰囲気において紫外線２を照射して基体の表面を改質する。基体１にパラジウムイオン触媒５を付与後、還元剤によってパラジウム６に還元し、このパラジウムを核として無電解めっき層７を形成する。金型温度を高温にして射出成形することによって、充填材の浮き出しを防止できる。紫外線２を照射して基体１の表面を改質することによって、無電解めっき層の密着性とめっき層の表面の平滑性との双方を向上させることができる。【選択図】  図１
2014221939.tif 000002
【特許請求の範囲】
【請求項１】
芳香族系ポリアミド樹脂に充填材を混合した樹脂組成物を射出成形して基体を成形する第１工程と、
大気雰囲気において紫外線を照射して上記基体の表面を改質する第２工程と、
上記基体を１種類の金属イオン触媒に接触させる第３工程と、
上記金属イオン触媒を還元剤によって金属に還元する第４工程と、
上記基体の表面に無電解めっき層を形成する第５工程と、
上記無電解めっき後の基体に熱処理を施す第６工程とを備え、
上記射出成形における金型温度は、１８０〜２４０℃である
ことを特徴とする無電解めっき層の形成方法。
【請求項２】
上記紫外線の波長は１８０〜４００ｎｍであって、上記基体の表面における照射強度は１〜５００ｍｗ／ｃｍ２であることを特徴とする請求項１に記載の無電解めっき層の形成方法。
【請求項３】
上記金属イオン触媒は、酸性の水溶液によって金属イオン濃度を１０〜３００ｐｐｍに希釈したものである
ことを特徴とする請求項１または２に記載の無電解めっき層の形成方法。
【請求項４】
上記金属イオン触媒は、アルカリ性の水溶液によって金属イオン濃度を１０〜３００ｐｐｍに希釈したものである
ことを特徴とする請求項１または２に記載の無電解めっき層の形成方法。
【請求項５】
上記還元剤は、水素化ホウ素ナトリウム、ジメチルアミンボラン、ヒドラジン、次亜リン酸ナトリウムまたはホルムアルデヒドのいずれかを、水１リットル当たり０．０１〜１００ｇ混合させた水溶液である
ことを特徴とする請求項1〜４のいずれかに記載の無電解めっき層の形成方法。
【請求項６】
上記芳香族系ポリアミドは、１０Ｔナイロン、９Ｔナイロン、６Ｔナイロン、４Ｔナイロン若しくはポリフタルアミド（ＰＰＡ）、または半芳香族系ポリアミドのいずれかであることを特徴とする請求項１〜５のいずれかに記載の無電解めっき層の形成方法。
【請求項７】
上記充填材は、酸化チタン、チタン酸カリウム、酸化亜鉛、タルク、ガラス繊維、
カルシウムまたは酸化アルミニウムのいずれかを含む
ことを特徴とする請求項１〜６のいずれかに記載の無電解めっき層の形成方法。
【請求項８】
上記無電解めっき後の基体の熱処理温度は、６０〜３００℃である
ことを特徴とする請求項１〜７のいずれかに記載の無電解めっき層の形成方法。
【発明の詳細な説明】
【技術分野】
【０００１】
本発明は、合成樹脂に対する無電解めっき層の形成方法に関し、特に射出成形した芳香族系ポリアミド樹脂の樹脂組成物に対する無電解めっき層の形成方法に関する。
【背景技術】
【０００２】
従来からＬＥＤパッケージ、赤外線近接センサーパッケージあるいはＭＥＭＳ半導体パッケージ等には、セラミックスが多用されてきた。しかるに現在、成形性を向上させてコストダウン化を図る等のため、セラミックスに替えて合成樹脂製パッケージの使用が提案されている。この合成樹脂製パッケージは、熱可塑性樹脂を射出成形して基板等を成形し、その表面に無電解めっき等からなる導電性回路等を形成し、この導電性回路に半導体チップ等の電子部品や微小機器等を搭載して構成される。
【０００３】
かかる合成樹脂製パッケージについては、剛直な芳香族環を連結させた構造であって、機械的強度や弾性率が高く、耐熱性、成形性、難燃性、耐摩耗性及び耐薬品性等に優れた芳香族系ポリアミド樹脂の使用が期待される。
【０００４】
しかるに芳香族系ポリアミド樹脂は、射出成形したままの状態では、表面が疎水性のため、無電解めっきとの密着性が確保できない。
【０００５】
そこで無電解めっきとの密着性を確保するために、芳香族系ポリアミド樹脂に無機充填材を混合した組成物を射出成形して基体を成形し、この基体の表面にレーザービームを照射して、表面を表面改質及び粗化する手段が提案されている（特許文献１参照。）。なお
この手段においては、表面を粗化した基体にパラジウムイオン触媒を吸着させ、このパラジウムイオン触媒を還元剤によって金属パラジウムに還元し、次いでこの金属パラジウムを核として無電解めっき層を形成する。
【０００６】
すなわちレーザービームを照射した部分は、表面改質及び粗化されているためイオン触媒が強固に定着し、アンカー効果によって無電解めっき層が強く密着する。他方、レーザービームを照射されない部分にはイオン触媒が吸着しないため、無電解めっき層は形成されない。
【先行技術文献】
【特許文献】
【０００７】
【特許文献１】特開２０１２−１３６７６９号公報
【発明の概要】
【発明が解決しようとする課題】
【０００８】
しかるに上記手段には、なお改良すべき問題があることが判明した。すなわちレーザービームの照射による表面改質は、レンズで集光したレーザー光をピンポイントで照射しつつ走査するため、レーザービームの照射による表面改質には、表面の粗化が伴う。このようなレーザービームの照射によって基体の表面を粗化すると、表面粗さは、Ｒａ１．３μｍ・Ｒｚ２６μｍ（ＪＩＳ  Ｂ００６１に準拠）程度になる。
【０００９】
ところが基体の表面を上述したように粗化すると、この粗化した部分に形成した無電解めっき層の表面の粗度も大きくなり、平滑性が低くなる。このためＬＥＤの光反射リフレクター、すなわちＬＥＤチップで発光した光を集光して前方に照射する反射面として使用することが困難となるという問題がある。
【００１０】
さらに芳香族系ポリアミド樹脂に無機充填剤を混合した組成物を、金型温度を通常の温度である７０〜１５０℃にして射出成形すると、基体の表面に充填材が浮き出して露出するという問題が判明した。基体の表面に充填材が露出すると、無電解めっき層及び無電解めっき層を形成しない基体の表面の双方において表面の平滑性が低くなり、上述した問題と同じ様に、ＬＥＤの光反射リフレクターに使用することが困難となることが判明した。
【００１１】
そこで本発明の目的は、芳香族系ポリアミド系樹脂の樹脂組成物において、無電解めっき層との密着性を保持しつつ表面の平滑性を向上させる、無電解めっき層の形成方法を提供することにある。
【課題を解決するための手段】
【００１２】
本発明者は、鋭意研究を重ねた結果、芳香族系ポリアミド樹脂に充填物を混合した樹脂組成物については、射出成形して基体を成形するときの金型温度を高温にすることにより、基体の表面に充填材が浮き出して露出することが防止できることを見出した。さらにこの基体の表面を改質する手段として、レーザービームの照射に替えて、紫外線ランプ等によって紫外線を照射することにより、基体の表面の粗さを抑えつつ表面を改質することができ、これによって無電解めっき層との密着性、及び無電解めっき層の表面の平滑性のいずれも向上することが可能であることを見出した。
【００１３】
本発明による無電解めっき層の形成方法は、上述した２つの知見に基づき完成させたものである。すなわち本発明による無電解めっき層の形成方法は、芳香族系ポリアミド樹脂に充填材を混合した樹脂組成物を射出成形して基体を成形する第１工程と、大気雰囲気において紫外線を照射して上記基体の表面を改質する第２工程とを備えている。
【００１４】
また本発明による無電解めっき層の形成方法は、上記基体を１種類の金属イオン触媒に接触させる第３工程と、上記金属イオン触媒を還元剤によって金属に還元する第４工程とを備えている。さらに本発明による無電解めっき層の形成方法は、上記基体の表面に無電解めっき層を形成する第５工程と、この無電解めっき後の基体に熱処理を施す第６工程とを備え、上記射出成形における金型温度は、１８０〜２４０℃であることを特徴としている。
【００１５】
ここで「芳香族系ポリアミド樹脂」としては、例えば１０Ｔナイロン、９Ｔナイロン、６Ｔナイロン、４Ｔナイロン若しくはポリフタルアミド（ＰＰＡ）、または半芳香族系ポリアミドが該当する。「充填材」としては、酸化チタン、チタン酸カリウム、酸化亜鉛、タルク、ガラス繊維、カルシウム及び酸化アルミニウムのいずれかの１種、または２種以上を混合したものが該当する。
【００１６】
なお芳香族系ポリアミド樹脂に対する充填材の混合率は、５〜４０重量％とすることが望ましい。充填材の混合率が５重量％未満では、機械的強度などの補強効果が低下するからであり、４０重量％を超えると、流動性が悪くなるからである。
【００１７】
「基体」は、その形状を問わない。例えばフィルム状のもの、平板状のもの、多角形のブロック状のもの、表面が曲面状のもの、あるいは棒状のものが該当し、複数の部品からなる場合も含む。また基体自体が絶縁性の材料からなる場合に限らず、導電性の部材の表面を樹脂組成物によって覆ったものも含まれる。
【００１８】
「紫外線」としては、高出力低圧水銀灯を大気雰囲気下で使用した際に照射される波長が望ましい。すなわち１８０〜４００ｎｍの波長である。また基体の表面における照射強度を、１〜５００ｍｗ／ｃｍ２に設定することが望ましい。
【００１９】
「改質」とは、芳香族系ポリアミド樹脂に充填物を混合した樹脂組成物を射出成形して成形した基体に、大気（有酸素）雰囲気において紫外線を照射すると、雰囲気中の酸素がオゾン化し、このオゾンの作用によって基体の表層の分子の化学結合が切断されて、生成された活性化酸素原子が、切断された表層の分子と結合して、酸素に富んだ官能基が生成されることを意味する。なお紫外線は、レーザービームのようにレンズによって集光されないため、紫外線の照射によって、表面の粗化を伴わない、いわゆるソフトな表面の改質が可能となる。
【００２０】
なお、この改質された表層に無電解めっきのための触媒を付与すると、この触媒が改質された層内に入り込み、上述した官能基と反応して改質された層内に定着する。その後無電解めっきを行うと、改質された層内に定着した触媒を核としてめっき金属が析出し、この改質された層内に微細なめっき金属が根を張ったような状態になって、無電解めっき層を基体の表面に強固に接合するアンカー効果を発揮する。
【００２１】
「一種類の金属イオン触媒」とは、パラジウムや銅等の一種類の金属イオンの溶液を意味している。すなわち通常使用される無電解めっき用の触媒付与手段である「センシタイジング−アクチベータ法」や「キャタリスト−アクセレータ法」では、いずれも触媒付与の際に、錫とパラジウムとがコロイドを形成するが、「一種類の金属イオン触媒」では、錫は含まれず、パラジウムや銅等のイオンがコロイドを形成しない点で、全く相異する。なお「金属イオン触媒に接触」とは、パラジウムイオン等を含む水溶液に基体を浸漬する場合に限らず、パラジウムイオン等を含む水溶液を基体に噴霧等する場合も含む。
【００２２】
「金属イオン触媒」は、酸性の水溶液、例えば塩酸や硫酸の水溶液（ｐＨ１．５〜２．５）によって金属イオン濃度を１０〜３００ｐｐｍに希釈したものであることが望ましい。あるいはアルカリ性の水溶液、たとえば苛性ソーダや苛性カリの水溶液（ｐＨ１０〜１１）によって、金属イオン濃度を１０〜３００ｐｐｍに希釈してもよい。金属イオン濃度を希釈することによって、パラジウム等の貴金属の省資源化を図ることができる。
【００２３】
ここで金属イオン濃度を１０〜３００ｐｐｍとしたのは、１０ｐｐｍ未満では、紫外線の照射によって粗化した部分に、所定の厚さの無電解めっき層を形成する時間が長くなるからであり、逆に３００ｐｐｍを超えると、紫外線を照射しない部分に無電解めっきが析出し易くなるからである。
【００２４】
「還元剤」としては、例えば水素化ホウ素ナトリウム、ジメチルアミンボラン、ヒトラジン、次亜リン酸ナトリウムまたはホルムアルデヒドを、水１リットル当たり０．０１〜１００ｇ混合させた水溶液として使用することが望ましい。なお還元剤の含有率が０．５〜３０ｇ／リットルにすることがより望ましく、さらに望ましくは１．０〜１０ｇ／リットルとする。ここで還元剤の含有率が０．０１ｇ／リットル未満では、金属イオン触媒を還元する時間が長くなり、逆に１００ｇ／リットルを超えても、金属イオン触媒を還元する時間には余り変化がないため、余分な還元剤の使用が無駄になるからである。
【００２５】
「無電解めっき層」は、周知の無電解めっき方法を使用して形成することが可能であり、めっき金属の種類は問わない。例えば、無電解銅めっき層、無電解ニッケルめっき層、無電解金めっき層、あるいは無電解合金めっき層が該当する。また無電解めっき層の表面に、他の金属の無電解めっき層を積層したものも含む。
【００２６】
「無電解めっき後の基体に熱処理を施す」のは、無電解めっき膜中に残存するガスと水分とを除去して、無電解めっき層の密着力を向上させるためである。なお熱処理温度は、６０〜３００℃が望ましい。６０℃未満では、残存するガスと水分とを十分除去することができず、残存するガスと水分とを十分除去するためには、３００℃を超える温度にする必要はないからである。
【００２７】
射出成形時の金型温度を、従来温度である７０〜１５０℃より高温の「１８０〜２４０℃」にすると、基体の表面に充填材が浮き出て露出することを防止できるメカニズムは、おおよそ次のように推定される。芳香族系ポリアミドは結晶性のため、従来から金型温度を、成形体の肉厚と結晶化度の観点に基づいて設定している。例を挙げると、射出成形品の肉厚が０．５ｍｍであって結晶化度が１００％の場合は、金型温度を１３０℃に、また肉厚が３ｍｍであって結晶化度が１００％の場合は、金型温度を８０℃に設定するよう推奨されている。
【００２８】
しかるに充填材は、芳香族系ポリアミド樹脂より熱伝導性が高いため、金型表面に接触すると容易に冷やされ、充填材の廻りの樹脂が固化し易くなる。したがって金型温度を、従来のように低めの７０〜１５０℃に設定すると、樹脂が金型表面に接触する部分を、充填材で覆うことが困難となり、基体の表面に充填材が浮き出て露出し易くなると考えられる。
【００２９】
そこで金型温度を、従来より高温の１８０〜２４０℃に設定すると、金型表面に接触する充填材が冷やされ難くなり、充填材の廻りの樹脂の固化速度が遅くなって樹脂自体の流動性が低下し難くなる。したがって樹脂が金型表面に接触する部分を、充填材が覆うことが容易となって、基体の表面に充填材が浮き出て露出し難くなると考えられる。
【００３０】
ここで金型温度を「１８０〜２４０℃」の範囲に設定したのは、１８０℃未満では、填材が浮き出し易くなって射出成型品の不良率が高くなり、２４０℃を超えると、固化速度が遅くなりすぎて、射出成型のコストが高くなるからである。なお、より望ましくは、金型温度を１８０〜２２０℃に設定し、さらに望ましくは、金型温度を２００〜２１０℃に設定する。
【発明の効果】
【００３１】
芳香族系ポリアミド樹脂に充填物を混合した樹脂組成物について、射出成形して基体を成形するときの金型温度を高温にすることにより、基体の表面に充填材が浮き出て露出することが防止できる。したがって無電解めっき層及び無電解めっき層を形成しない基体の表面の双方において表面の平滑性が向上し、ＬＥＤの光反射リフレクターに使用することが可能となる。
【００３２】
さらにこの基体の表面を粗化する手段として、紫外線ランプ等によって紫外線を照射することにより、無電解めっき層の密着性と表面の平滑性とのいずれも向上させるという、相反する要求を満足させることが可能となる。
【図面の簡単な説明】
【００３３】
【図１】無電解銅めっき層を形成する工程図である。
【発明を実施するための形態】
【００３４】
図１に示す工程図を参照しつつ、本発明による無電解めっき層の形成方法を説明する。さて最初の工程（Ａ）において、射出成形によって基体１を形成する。なお基体１が、長さ８０ｍｍ、幅１２ｍｍ、厚さ２ｍｍのブロック形状である場合を例として説明する。
【００３５】
基体１の素材としては、芳香族系ポリアミド（例えば大塚化学株式会社の商品名「ポチコン＃ＮＭ１１４」）に、充填材であるチタン酸カリウムのウイスカーを、この芳香族系ポリアミドに対して約３０重量％混合した樹脂組成物を用いる。
【００３６】
射出成形は、シリンダー温度を２９０〜３２０℃、金型温度を２００℃、射出圧力を１２０ＭＰａ、及び冷却時間を１５秒に設定して行う。
【００３７】
次に工程（Ｂ）において、大気雰囲気の下で基体１の表面に紫外線２を照射し、表面を改質して改質層３を形成する。紫外線２は、高出力低圧水銀灯４（例えば、江東電気株式会社の製品「ＫＯＬ１−３００」）を使用する。なお高出力低圧水銀灯４は、１８０〜４００ｎｍの紫外線２を発生する。また紫外線２は、基体の表面の照射強度を１〜５００ｍｗ／ｃｍ２にして、約３分間照射する。工程（Ｂ）後の工程（Ｃ）において、基体１を脱脂して水洗する。
【００３８】
次に工程（Ｄ）において、パラジウムイオン触媒（例えば株式会社ＪＣＵの製品「＃ＡＣＴ−Ｓ」）を、濃度０．０６％の塩酸の水溶液（ｐＨ２．０）によって１８０ｐｐｍのパラジウムイオン濃度に希釈したパラジウムイオン触媒液を調製し、温度を２５℃に設定したパラジウムイオン触媒液に基体１を２分間浸漬し、表面にパラジウムイオン触媒５を吸着させる。
【００３９】
次に工程（Ｅ）において、水１リットル当たり水素化ホウ素ナトリウム１．５ｇを混合した水溶液に基体１を浸漬して、吸着させたパラジウムイオン触媒５を、パラジウム６に還元する。なおここでパラジウム６が吸着した基体１を、界面活性剤（例えば株式会社ＪＣＵの製品「ＰＢ−１１９Ｓ」）５０ｃｃを水１リットルに希釈して、温度２５℃に設定した水溶液に５分間浸漬して、このパラジウム６の表面を活性化することが望ましい。次工程の無電解めっき層の形成を促進できるからである。
【００４０】
次に基体１を無電解銅めっき液に浸漬して、吸着したパラジウム６を核として銅金属を析出させ、この基体の表面に無電解銅めっき層７を形成する。すなわち液温を５０℃に設定した無電解銅めっき液（例えば株式会社ＪＣＵの製品「ＡＩＳＬ−５２０」）に基体１を６０分間程度浸漬する。
【００４１】
最後に基体１を、１２０℃の雰囲気において６０分間加熱処理して、無電解めっき層７を紫外線の照射による改質層に十分密着させる。
【００４２】
なお図１に示す工程（Ｂ）の前、すなわち紫外線２の照射の前に、導電性回路を設ける部分を残して、基体１をマスキングによって覆い、この基体に選択的に無電解めっき層７を形成し、その後にマスキングを除去して導電性回路を設けることも容易にできる。あるいは、工程（Ｆ）の前、すなわち無電解めっき層７の形成の前に、基体１をマスキングによって覆い、この基体に選択的に無電解めっき層７を形成し、その後にマスキングを除去して導電性回路を設けることも容易にできる。
【実施例１】
【００４３】
上述した実施の形態と同等な方法によって基体を射出成形して表面を顕微鏡で観察した。基体の表面には、充填材の浮き出しは認められなかった。またこの基体の表面に、上述した実施の形態と同等な方法によって、厚さ０．１〜１．０μｍの無電解銅めっき層を形成し、光反射濃度計（日本電色工業株式会社製の「＃Ｃｏｌｏｒ−Ｍａｔｅ」）によって、無電解銅めっき層の表面反射濃度を測定した。表面反射濃度を測定した結果、ＬＥＤの反射板として反射率が不足する不良率は、１．５％未満であった。
【００４４】
上述した実施の態様と同等な方法によって、基体の表面に紫外線を照射して改質した表面の粗さを測定した結果、ＪＩＳ  Ｂ０６０１に準拠する表面の粗さは、Ｒａ０．６３７・Ｒｚ１８．０９１であった。またこの基体の表面に形成した無電解めっき層の密着力を測定した結果、ＪＩＳ  Ｈ８５０３に準拠する密着力は、０．８４Ｎ/ｍｍであり、実用上十分な密着力を得られることが確認できた。
[比較例１]
【００４５】
上述した実施の形態と同等な樹脂組成物を、金型温度を従来温度の範囲内の１３０℃に設定して、射出成形により基体を成形し、その表面を顕微鏡で観察した。基体の表面に、充填材の浮き出しが認められた。またこの基体の表面に、上述した実施の形態と同等な方法によって、厚さ０．４〜０．６μｍの無電解銅めっき層を形成し、光反射濃度計（日本電色工業株式会社製の「＃Ｃｏｌｏｒ−Ｍａｔｅ」）によって、無電解銅めっき層の表面反射濃度を測定した。表面反射濃度を測定した結果、ＬＥＤの反射板として反射率が不足する不良率は、１０％前後であった。
【００４６】
以上によって、金型温度を高くして基体を射出成形したときには、基体の表面及び無電解めっき層の表面の平滑性が大きく向上することが確認できた。
[比較例２]
【００４７】
上述した実施の形態と同等な方法によって基体を射出成形して、この基体の表面に、出力０．５ＷのＹＡＤレーザービームを照射した。ＹＡＤレーザーを照射した基体の表面の粗さを測定した結果、ＪＩＳ  Ｂ０６０１に準拠する表面の粗さは、Ｒａ１．３２・２５．８２．であった。
【００４８】
以上により、レーザー光を集光したレーザービームに替えて紫外線を照射して、基体の表面をソフトに改質することによって、基体の表面の平滑性を向上できることを確認できた。
【産業上の利用可能性】
【００４９】
芳香族系ポリアミド系樹脂の樹脂組成物において、無電解めっき層の密着性と平滑性とが向上するため、電子機器等に関する産業に広く利用可能である。
【符号の説明】
【００５０】
１          基体
２          紫外線
３          改質層
４          高出力低圧水銀灯
５          パラジウムイオン触媒（金属イオン触媒）
６          パラジウム（金属）
７          無電解銅めっき層（無電解めっき層）
【図１】
2014221939.tif 000003